(57)【要約】【課題】高い研磨速度で欠損を発生させることなくダイヤモンドを研磨するダイヤモンドの研磨方法、絶縁性研磨盤、ダイヤモンド切削工具の製造方法、およびダイヤモンドの製造方法を提供する。【解決手段】本実施形態のダイヤモンドの研磨方法は、ダイヤモンドを、絶縁性研磨盤を用いて、４４０ｎｍ以上７６０ｎｍ未満の可視光領域において、雰囲気ガスにより発生するピークを除いて、ダイヤモンドの類型に対応する所定の波長領域に最大強度を有する発光ピークが発生する条件で研磨する。【選択図】なし【特許請求の範囲】
【請求項１】
ダイヤモンドの第１の類型としての窒素含有量が３ｐｐｍ未満の単結晶ダイヤモンドを、絶縁性研磨盤を用いて、４４０ｎｍ以上７６０ｎｍ未満の可視光領域において、雰囲気ガスにより発生する発光ピークを除いて、４４０ｎｍ以上５１０ｎｍ未満に最大強度を有する発光ピークが発生する条件で、研磨するダイヤモンドの研磨方法。
【請求項２】
ダイヤモンドの第２の類型としての窒素含有量が３ｐｐｍ以上の単結晶ダイヤモンドを、絶縁性研磨盤を用いて、４４０ｎｍ以上７６０ｎｍ未満の可視光領域において、雰囲気ガスにより発生する発光ピークを除いて、５１０ｎｍ以上６３０ｎｍ未満に最大強度を有する発光ピークが発生する条件で、研磨するダイヤモンドの研磨方法。
【請求項３】
ダイヤモンドの第３の類型としての多結晶ダイヤモンドを、絶縁性研磨盤を用いて、４４０ｎｍ以上７６０ｎｍ未満の可視光領域において、雰囲気ガスにより発生する発光ピークを除いて、６５０ｎｍ以上７６０ｎｍ未満に最大強度を有する発光ピークが発生する条件で、研磨するダイヤモンドの研磨方法。
【請求項４】
前記ダイヤモンドと前記絶縁性研磨盤との接触部分において、前記絶縁性研磨盤の速度が５００ｍ／ｍｉｎ以上１００００ｍ／ｍｉｎ以下であり、荷重が０．１Ｎ／ｍｍ2以上１００Ｎ／ｍｍ2以下である請求項１から請求項３のいずれか１項に記載のダイヤモンドの研磨方法。
【請求項５】
前記絶縁性研磨盤は、その表面の算術平均粗さＲａが０．１μｍ以上である請求項１から請求項４のいずれか１項に記載のダイヤモンドの研磨方法。
【請求項６】
請求項１から請求項４のいずれか１項に記載のダイヤモンドの研磨方法において用いられる表面の算術平均粗さＲａが０．１μｍ以上である絶縁性研磨盤。
【請求項７】
請求項１から請求項５のいずれか１項に記載のダイヤモンドの研磨方法でダイヤモンドを研磨することによりダイヤモンド切削工具を製造するダイヤモンド切削工具の製造方法。
【請求項８】
請求項１から請求項５のいずれか１項に記載のダイヤモンドの研磨方法により研磨したダイヤモンドをダイヤモンド種基板として準備する工程と、
前記ダイヤモンド種基板上にダイヤモンドを気相成長法により成長させる工程と、を備えるダイヤモンドの製造方法。
【発明の詳細な説明】
【技術分野】
【０００１】
本発明は、ダイヤモンドの研磨方法、絶縁性研磨盤、ダイヤモンド切削工具の製造方法、およびダイヤモンドの製造方法に関する。
【背景技術】
【０００２】
ダイヤモンドは、比類なく高い硬度および高い耐摩耗性を有しているため、切削工具や耐磨工具などに広く用いられている。また、ダイヤモンドは、高熱伝導率、高キャリア移動度、高絶縁破壊電界、低誘導損失、高耐腐食性、紫外領域から中赤外領域におよぶ広い波長領域にわたる高い透過率など優れた特性を有しているため、光学材料、電子材料としても幅広く実用化がすすめられている。このように、実用化がすすめられているダイヤモンドとして、天然もしくは高温高圧法によって合成される単結晶ダイヤモンドや人工的に合成される多結晶ダイヤモンドが挙げられる。
【０００３】
従来、ダイヤモンドの研磨には、鋳鉄盤にダイヤモンド砥粒と潤滑油を塗布して高速回転させてダイヤモンドと接触させるスカイフ研磨、または、ダイヤモンド砥粒を樹脂、セラミックスまたは金属などの結合材で焼結した焼結ダイヤモンド砥石を用いた研磨などが、広く行われてきた。
【０００４】
しかしながら、ダイヤモンドは、上述のように高い硬度および高い耐摩耗性を有していることから、上記のスカイフ研磨または焼結ダイヤモンド砥石を用いた研磨では、研磨速度が極めて低いため、研磨時間が極めて長くなり、加工コストが増大するという問題がある。また、研磨速度を高めるために、研磨荷重を高くすると、ダイヤモンドに与える機械的ダメージが大きくなる問題がある。
【０００５】
そこで、上記の問題を解決するために、化学的反応摩耗による研磨方法として、日本機械学論文集（Ｃ編）、第７６巻、７６４号、（２０１０−４），１９０−１９６（非特許文献１）は、被研磨面と金属との反応摩耗により研磨を促進する方法を開示する。また、特開２００７−２５３２４４号公報（特許文献１）は、紫外線照射により被研磨面に酸化物膜を形成することにより研磨を促進する方法を開示する。
【０００６】
また、国際公開第２０１４／０３４９２１号（特許文献２）は、合成石英定盤の表面に紫外線を照射して清浄化かつ親水化処理を行なうとともに、清浄化かつ親水化処理が施された合成石英定盤とダイヤモンド基板を相対的に変位させて、ダイヤモンド基板を加工することにより、加工を促進する方法を開示する。
【０００７】
また、特開２０１３−０５２４８８号公報（特許文献３）は、酸化物を５０体積％以上含み押し込み硬度が５００ｋｇｆ／ｃｍ2以上の研磨盤を用いてダイヤモンドを研磨する方法を開示する。
【０００８】
さらに、Ｊｏｕｒｎａｌ  ｏｆ  Ａｐｐｌｉｅｄ  Ｐｈｙｓｉｃｓ，８８，（２０００），５４４４−５４４７（非特許文献２）およびＪａｐａｎｅｓｅ  Ｊｏｕｒｎａｌ  ｏｆ  Ａｐｐｌｉｅｄ  Ｐｈｙｓｉｃｓ，３４，（１９９５），Ｌ１６３２−Ｌ１６３４（非特許文献３）は、紫外線照射せずに石英盤でダイヤモンドを研磨するメカニズムを開示する。
【先行技術文献】
【特許文献】
【０００９】
【特許文献１】特開２００７−２５３２４４号公報
【特許文献２】国際公開第２０１４／０３４９２１号
【特許文献３】特開２０１３−０５２４８８号公報
【非特許文献】
【００１０】
【非特許文献１】日本機械学論文集（Ｃ編）、第７６巻、７６４号、（２０１０−４），１９０−１９６
【非特許文献２】Ｊｏｕｒｎａｌ  ｏｆ  Ａｐｐｌｉｅｄ  Ｐｈｙｓｉｃｓ，８８，（２０００），５４４４−５４４７
【非特許文献３】Ｊａｐａｎｅｓｅ  Ｊｏｕｒｎａｌ  ｏｆ  Ａｐｐｌｉｅｄ  Ｐｈｙｓｉｃｓ，３４，（１９９５），Ｌ１６３２−Ｌ１６３４
【発明の概要】
【発明が解決しようとする課題】
【００１１】
日本機械学論文集（Ｃ編）、第７６巻、７６４号、（２０１０−４），１９０−１９６（非特許文献１）および特開２００７−２５３２４４号公報（特許文献１）が開示する化学的反応摩耗による研磨方法では、研磨面の粗さが大きくなり過ぎて欠損などの機械的なダメージを受ける問題がある。また、特開２００７−２５３２４４号公報（特許文献１）および国際公開第２０１４／０３４９２１号（特許文献２）が開示する紫外線照射を用いる研磨方法では、紫外線発生装置や紫外線の保護カバー、紫外線により雰囲気に発生するオゾンやＣＯなど有害ガスの警報器など、作業者の安全を確保するための付帯設備が必要となり、加工コストが増大する問題がある。
【００１２】
特開２０１３−０５２４８８号公報（特許文献３）が開示する酸化物を５０体積％以上含み押し込み硬度が５００ｋｇｆ／ｃｍ2以上の研磨盤を用いるダイヤモンドの研磨方法では、研磨速度は高くなるものの、さらなる加工コスト低減が求められる。
【００１３】
Ｊｏｕｒｎａｌ  ｏｆ  Ａｐｐｌｉｅｄ  Ｐｈｙｓｉｃｓ，８８，（２０００），５４４４−５４４７（非特許文献２）およびＪａｐａｎｅｓｅ  Ｊｏｕｒｎａｌ  ｏｆ  Ａｐｐｌｉｅｄ  Ｐｈｙｓｉｃｓ，３４，（１９９５），Ｌ１６３２−Ｌ１６３４（非特許文献３）で論じられている石英盤でダイヤモンドを研磨するメカニズムは、紫外光領域における議論がほとんどであり、雰囲気ガスである窒素ガスおよび酸素ガスによる放電ピークに限られている。Ｊａｐａｎｅｓｅ  Ｊｏｕｒｎａｌ  ｏｆ  Ａｐｐｌｉｅｄ  Ｐｈｙｓｉｃｓ，３４，（１９９５），Ｌ１６３２−Ｌ１６３４（非特許文献３）においては、一部可視光領域の議論がされているが、これも熱輻射としての議論に過ぎない。
【００１４】
また、従来、切削工具を作製する際には、スカイフ研磨もしくは焼結ダイヤモンド砥石などが用いられてきたが、このような従来の機械的な研磨方法では研磨後の刃先に微細な亀裂などの機械的ダメージが入りやすかった。そのため、切削加工をする際に欠けや亀裂が発生しやすく、長寿命の切削工具を安定して作成するのが困難だった。
【００１５】
また、上記のような従来の機械的な方法で研磨したダイヤモンド種基板は、機械的ダメージが入りやすく、その上にマイクロ波プラズマ化学気相成長法やフィラメント化学気相成長法などの気相成長法でダイヤモンドを成長させると、転位などの結晶欠陥が生じやすく、光学歪や絶縁破壊などの原因となって、光学部品や電子部品などにダイヤモンドを利用するのが困難だった。
【００１６】
そこで、紫外線照射などの加工コストの高い方法あるいは上記のような従来の機械的な方法を用いることなく、高い研磨速度で欠損を発生させることなくダイヤモンドを研磨するダイヤモンドの研磨方法、絶縁性研磨盤、ダイヤモンド切削工具の製造方法、およびダイヤモンドの製造方法を提供することを目的とする。
【課題を解決するための手段】
【００１７】
本発明のある態様にかかるダイヤモンドの研磨方法は、ダイヤモンドの第１の類型としての窒素含有量が３ｐｐｍ未満の単結晶ダイヤモンドを、絶縁性研磨盤を用いて、４４０ｎｍ以上７６０ｎｍ未満の可視光領域において、雰囲気ガスにより発生する発光ピークを除いて、４４０ｎｍ以上５１０ｎｍ未満に最大強度を有する発光ピークが発生する条件で、研磨する。
【００１８】
本発明の別の態様にかかるダイヤモンドの研磨方法は、ダイヤモンドの第２の類型としての窒素含有量が３ｐｐｍ以上の単結晶ダイヤモンドを、絶縁性研磨盤を用いて、４４０ｎｍ以上７６０ｎｍ未満の可視光領域において、雰囲気ガスにより発生する発光ピークを除いて、５１０ｎｍ以上６３０ｎｍ未満に最大強度を有する発光ピークが発生する条件で、研磨する。
【００１９】
本発明のさらに別の態様にかかるダイヤモンドの研磨方法は、ダイヤモンドの第３の類型としての多結晶ダイヤモンドを、絶縁性研磨盤を用いて、４４０ｎｍ以上７６０ｎｍ未満の可視光領域において、雰囲気ガスにより発生する発光ピークを除いて、６５０ｎｍ以上７６０ｎｍ未満に最大強度を有する発光ピークが発生する条件で、研磨する。
【００２０】
本発明のさらに別の態様にかかる絶縁性研磨盤は、上記のいずれかの態様のダイヤモンド研磨方法において用いられる表面の算術平均粗さＲａが０．１μｍ以上の絶縁性研磨盤である。
【００２１】
本発明のさらに別の態様にかかるダイヤモンド切削工具の製造方法は、上記のいずれかの態様のダイヤモンドの研磨方法でダイヤモンドを研磨することによりダイヤモンド切削工具を製造する。
【００２２】
本発明のさらに別の態様にかかるダイヤモンドの製造方法は、上記のいずれかの態様のダイヤモンドの研磨方法により研磨したダイヤモンドをダイヤモンド種基板として準備する工程と、ダイヤモンド種基板上にダイヤモンドを気相成長法により成長させる工程と、を備える。
【発明の効果】
【００２３】
上記によれば、紫外線照射などの加工コストの高い方法を用いることなく、高い研磨速度で欠損を発生させることなくダイヤモンドを研磨するダイヤモンドの研磨方法およびそれに用いられる絶縁性研磨盤を提供できる。
【発明を実施するための形態】
【００２４】
[本発明の実施形態の説明]
最初に本発明の実施態様を列記して説明する。
【００２５】
＜１＞本発明のある実施形態にかかるダイヤモンドの研磨方法は、ダイヤモンドの第１の類型としての窒素含有量が３ｐｐｍ未満の単結晶ダイヤモンドを、絶縁性研磨盤を用いて、４４０ｎｍ以上７６０ｎｍ未満の可視光領域において、雰囲気ガスにより発生する発光ピークを除いて、４４０ｎｍ以上５１０ｎｍ未満に最大強度を有する発光ピークが発生する条件で、研磨する。本実施形態のダイヤモンドの研磨方法は、上記の条件において、トライボプラズマのエネルギーがダイヤモンドの表面を励起して反応性の高い表面を形成するため、研磨速度が高くかつダイヤモンド結晶のダメージが少なく欠けの発生のない研磨が可能となる。
【００２６】
＜２＞本発明の別の実施形態にかかるダイヤモンドの研磨方法は、ダイヤモンドの第２の類型としての窒素含有量が３ｐｐｍ以上の単結晶ダイヤモンドを、絶縁性研磨盤を用いて、４４０ｎｍ以上７６０ｎｍ未満の可視光領域において、雰囲気ガスにより発生する発光ピークを除いて、５１０ｎｍ以上６３０ｎｍ未満に最大強度を有する発光ピークが発生する条件で、研磨する。本実施形態のダイヤモンドの研磨方法は、上記の条件において、トライボプラズマのエネルギーがダイヤモンドの表面を励起して反応性の高い表面を形成するため、研磨速度が高くかつダイヤモンド結晶のダメージが少なく欠けの発生のない研磨が可能となる。
【００２７】
＜３＞本発明のさらに別の実施形態にかかるダイヤモンドの研磨方法は、ダイヤモンドの第３の類型としての多結晶ダイヤモンドを、絶縁性研磨盤を用いて、４４０ｎｍ以上７６０ｎｍ未満の可視光領域において、雰囲気ガスにより発生する発光ピークを除いて、６５０ｎｍ以上７６０ｎｍ未満に最大強度を有する発光ピークが発生する条件で、研磨する。本実施形態のダイヤモンドの研磨方法は、上記の条件において、トライボプラズマのエネルギーがダイヤモンドの表面を励起して反応性の高い表面を形成するため、研磨速度が高くかつダイヤモンド結晶のダメージが少なく欠けの発生のない研磨が可能となる。
【００２８】
＜４＞上記の実施形態のいずれかのダイヤモンドの研磨方法においては、ダイヤモンドと絶縁性研磨盤との接触部分において、絶縁性研磨盤の速度を５００ｍ／ｍｉｎ以上１００００ｍ／ｍｉｎ以下とし、荷重を０．１Ｎ／ｍｍ2以上１００Ｎ／ｍｍ2以下とすることができる。かかるダイヤモンドの研磨方法は、トライボプラズマのエネルギーがダイヤモンドの表面を励起して反応性の高い表面を形成するため、研磨速度が高くかつダイヤモンド結晶のダメージが少なく欠けの発生を抑制することができる。
【００２９】
＜５＞上記の実施形態のいずれかのダイヤモンドの研磨方法において、絶縁性研磨盤は、その表面の算術平均粗さＲａを０．１μｍ以上とすることができる。かかるダイヤモンドの研磨方法は、トライボプラズマのエネルギーがダイヤモンドの表面を励起して反応性の高い表面を形成するため、研磨速度が高くかつダイヤモンド結晶のダメージが少なく欠けの発生を抑制することができる。
【００３０】
＜６＞本発明のさらに別の実施形態にかかる絶縁性研磨盤は、上記の実施形態のいずれかのダイヤモンドの研磨方法において用いられる表面の算術平均粗さＲａが０．１μｍ以上の絶縁性研磨盤である。本実施形態の絶縁性研磨盤は、ダイヤモンドの研磨において、トライボプラズマの発生を促進させ、研磨速度を高める。
【００３１】
＜７＞本発明のさらに別の実施形態にかかるダイヤモンド切削工具の製造方法は、上記の実施形態のいずれかのダイヤモンドの研磨方法でダイヤモンドを研磨することによりダイヤモンド切削工具を製造する。本実施形態のダイヤモンド切削工具の製造方法は、ダイヤモンド結晶のダメージが少なく欠けや亀裂の発生のない研磨により、高品質で長寿命のダイヤモンド切削工具を効率よく製造できる。
【００３２】
＜８＞本発明のさらに別の実施形態にかかるダイヤモンドの製造方法は、上記の実施形態のいずれかのダイヤモンドの研磨方法により研磨したダイヤモンドをダイヤモンド種基板として準備する工程と、ダイヤモンド種基板上にダイヤモンドを気相成長法により成長させる工程と、を備える。本実施形態のダイヤモンドの製造方法は、ダイヤモンド結晶のダメージが少なく欠けの発生のない研磨により結晶欠陥の少ない高品質のダイヤモンド種基板を効率よく準備でき、その上にダイヤモンドを気相成長法により成長させることにより、光学部品や電子部品などに利用可能な高品質のダイヤモンドを効率よく製造できる。
【００３３】
[本発明の実施形態の詳細]
＜ダイヤモンドの研磨方法＞
本実施形態のダイヤモンドの研磨方法は、ダイヤモンドを、絶縁性研磨盤を用いて、４４０ｎｍ以上７６０ｎｍ未満の可視光領域において、雰囲気ガスにより発生するピークを除いて、所定の波長領域に最大強度を有する発光ピークが発生する条件で研磨する。かかる条件においては、トライボプラズマのエネルギーがダイヤモンドの表面を励起して反応性の高い表面を形成するため、研磨速度が高くかつダイヤモンド結晶のダメージが少なく欠けの発生のない研磨が可能となる。
【００３４】
ここで、所定の波長領域は、ダイヤモンドの類型によって異なる。ダイヤモンドの第１類型として、窒素含有量が３ｐｐｍ未満の単結晶ダイヤモンドの場合は、４４０ｎｍ以上５１０ｎｍ未満である。ダイヤモンドの第２類型として、窒素含有量が３ｐｐｍ以上の単結晶ダイヤモンドの場合は、５１０ｎｍ以上６３０ｎｍ未満である。ダイヤモンドの第３類型として、多結晶ダイヤモンドの場合は、６５０ｎｍ以上７６０ｎｍ未満である。
【００３５】
絶縁性研磨盤によるダイヤモンド研磨においては、トライボプラズマと呼ばれる放電および発光現象が起こる。しかしながら、これまでは、窒素ガスや酸素ガスやアルゴンガスなどの雰囲気ガスによる紫外光領域における発光しか着目されてなかった。本発明者らは、ダイヤモンドの研磨方法を検討したところ、可視光域でダイヤモンドの上記類型に応じて上記の所定の波長領域に特有の発光が起こること、およびかかる発光が発生する場合に研磨速度が高くかつダイヤモンド結晶のダメージが少なく欠けの発生のない研磨が可能となることを見出した。以下、具体的に説明する。
【００３６】
（実施形態１）
本実施形態のダイヤモンドの研磨方法は、ダイヤモンドの第１の類型としての窒素含有量が３ｐｐｍ未満の単結晶ダイヤモンドを、絶縁性研磨盤を用いて、４４０ｎｍ以上７６０ｎｍ未満の可視光領域において、雰囲気ガスにより発生する発光ピークを除いて、４４０ｎｍ以上５１０ｎｍ未満に最大強度を有する発光ピークが発生する条件で、研磨する。
【００３７】
窒素含有量が３ｐｐｍ未満の単結晶ダイヤモンドを、絶縁性研磨盤を用いて研磨する場合、４４０ｎｍ以上７６０ｎｍ未満の可視光領域において、雰囲気ガスにより発生する発光ピークを除いて、４４０ｎｍ以上５１０ｎｍ未満に最大強度を有する発光ピークが発生する条件であれば、トライボプラズマのエネルギーがダイヤモンドの表面を励起して反応性の高い表面を形成するため、研磨速度が高くかつダイヤモンド結晶のダメージが少なく欠けの発生のない研磨が可能となる。すなわち、高い研磨速度で、結晶ダメージが少なく欠けのないダイヤモンド表面を得ることができる。これは、窒素含有量が３ｐｐｍ未満の単結晶ダイヤモンドは、Ｂａｎｄ  Ａ、ドナー・アクセプタ再結合などの準位を持つため、これらの準位を活性化させることで効率よくダイヤモンド表面を活性化させ、化学研磨を促進することができるためである。
【００３８】
窒素含有量が３ｐｐｍ未満の単結晶ダイヤモンドは、特に制限はなく、天然および人工のいずれであってもよく、人工の場合いかなる製造方法であってもよいが、窒素含有量が３ｐｐｍ未満の単結晶ダイヤモンドが得られやすい観点から、高圧高温法、ＣＶＤ（Ｃｈｅｍｉｃａｌ  Ｖａｐｏｒ  Ｄｅｐｏｓｉｔｉｏｎ；化学気相成長）法などにより得られるＩＩａ型などの単結晶ダイヤモンドが好ましい。単結晶ダイヤモンドの窒素含有量は、ＳＩＭＳ（Ｓｅｃｏｎｄａｒｙ  Ｉｏｎ  Ｍａｓｓ  Ｓｐｅｃｔｒｏｓｃｏｐｙ；二次イオン質量分析）法などにより測定する。
【００３９】
本実施形態のダイヤモンドの研磨方法において、４４０ｎｍ以上７６０ｎｍ未満の可視光領域において発生する発光ピークは、プラズマ分光法などにより測定する。
【００４０】
雰囲気ガスにより発生する発光ピークとは、研磨が行なわれる雰囲気ガスである大気、すなわち窒素ガス、酸素ガスおよびアルゴンガスなどにより発生する発光ピークをいう。４４０ｎｍ以上７６０ｎｍ未満の可視光領域において、雰囲気ガスにより発生する発光ピークは、たとえば、窒素ガスにより発生する２９０ｎｍ以上４３０ｎｍ未満に最大強度を有する発光ピークおよび５９３ｎｍ、６３２ｎｍ、６７５ｎｍ、７１６ｎｍなどのシャープな発光ピーク、酸素ガスにより発生する３００ｎｍ以上４００ｎｍ未満に最大強度を有する発光ピークおよび５５９ｎｍなどのシャープな発光ピーク、アルゴンガスにより発生する５５８ｎｍ、６９５ｎｍ、７５０ｎｍなどのシャープな発光ピークなどが挙げられる。
【００４１】
４４０ｎｍ以上７６０ｎｍ未満の可視光領域において、４４０ｎｍ以上５１０ｎｍ未満に最大強度を有する発光ピークは、雰囲気ガスにより発生する発光ピークを除いたものであることから、窒素含有量が３ｐｐｍ未満の単結晶ダイヤモンドと絶縁性研磨盤との接触により発生するものである。
【００４２】
４４０ｎｍ以上７６０ｎｍ未満の可視光領域において、雰囲気ガスにより発生する発光ピークを除いて、４４０ｎｍ以上５１０ｎｍ未満に最大強度を有する発光ピークは、４４０ｎｍ以上５１０ｎｍ未満における最大強度が、５１０ｎｍ以上７６０ｎｍ未満における最大強度より大きく、５１０ｎｍ以上７６０ｎｍ未満における最大強度の２倍より大きいことが好ましい。かかる発光ピークの発生する条件において、トライボプラズマのエネルギーがダイヤモンドの表面をより励起して反応性のより高い表面を形成するため、研磨速度がより高くかつダイヤモンド結晶のダメージがより少なく欠けの発生のない研磨が可能となる。
【００４３】
（実施形態２）
本実施形態のダイヤモンドの研磨方法は、ダイヤモンドの第２の類型としての窒素含有量が３ｐｐｍ以上の単結晶ダイヤモンドを、絶縁性研磨盤を用いて、４４０ｎｍ以上７６０ｎｍ未満の可視光領域において、雰囲気ガスにより発生する発光ピークを除いて、５１０ｎｍ以上６３０ｎｍ未満に最大強度を有する発光ピークが発生する条件で、研磨する。
【００４４】
窒素含有量が３ｐｐｍ以上の単結晶ダイヤモンドを、絶縁性研磨盤を用いて研磨する場合、４４０ｎｍ以上７６０ｎｍ未満の可視光領域において、雰囲気ガスにより発生する発光ピークを除いて、５１０ｎｍ以上６３０ｎｍ未満に最大強度を有する発光ピークが発生する条件であれば、トライボプラズマのエネルギーがダイヤモンドの表面を励起して反応性の高い表面を形成するため、研磨速度が高くかつダイヤモンド結晶のダメージが少なく欠けの発生のない研磨が可能となる。すなわち、高い研磨速度で、結晶ダメージが少なく欠けのないダイヤモンド表面を得ることができる。これは、窒素含有量が３ｐｐｍ以上の単結晶ダイヤモンドは、Ｈ３センター、および、ＮＶ0、ＮＶ-などの窒素関連の準位を持つため、これらの準位を活性化させることで効率よくダイヤモンド表面を活性化させ、化学研磨を促進することができるためである。
【００４５】
窒素含有量が３ｐｐｍ以上の単結晶ダイヤモンドは、特に制限はなく、天然および人工のいずれであってもよく、人工の場合いかなる製造方法であってもよいが、窒素含有量が３ｐｐｍ以上の単結晶ダイヤモンドが得られやすい観点から、高圧高温法、ＣＶＤ法などにより得られるＩａ型、Ｉｂ型などの単結晶ダイヤモンドが好ましい。単結晶ダイヤモンドの窒素含有量は、ＳＩＭＳ法などにより測定する。
【００４６】
本実施形態のダイヤモンドの研磨方法において、４４０ｎｍ以上７６０ｎｍ未満の可視光領域において発生する発光ピークの測定方法および雰囲気ガスにより発生する発光ピークについては、実施形態１において説明したとおりである。
【００４７】
４４０ｎｍ以上７６０ｎｍ未満の可視光領域において、５１０ｎｍ以上６３０ｎｍ未満に最大強度を有する発光ピークは、雰囲気ガスにより発生する発光ピークを除いたものであることから、窒素含有量が３ｐｐｍ以上の単結晶ダイヤモンドと絶縁性研磨盤との接触により発生するものである。
【００４８】
４４０ｎｍ以上７６０ｎｍ未満の可視光領域において、雰囲気ガスにより発生する発光ピークを除いて、５１０ｎｍ以上６３０ｎｍ未満に最大強度を有する発光ピークは、５１０ｎｍ以上６３０ｎｍ未満における最大強度が、４４０ｎｍ以上５１０ｎｍ未満における最大強度より大きく、４４０ｎｍ以上５１０ｎｍ未満における最大強度の２倍より大きいことが好ましい。かかる発光ピークの発生する条件において、トライボプラズマのエネルギーがダイヤモンドの表面をより励起して反応性のより高い表面を形成するため、研磨速度がより高くかつダイヤモンド結晶のダメージがより少なく欠けの発生のない研磨が可能となる。
【００４９】
（実施形態３）
本実施形態のダイヤモンドの研磨方法は、ダイヤモンドの第３の類型としての多結晶ダイヤモンドを、絶縁性研磨盤を用いて、４４０ｎｍ以上７６０ｎｍ未満の可視光領域において、雰囲気ガスにより発生する発光ピークを除いて、６５０ｎｍ以上７６０ｎｍ未満に最大強度を有する発光ピークが発生する条件で、研磨する。
【００５０】
多結晶ダイヤモンドを、絶縁性研磨盤を用いて研磨する場合、４４０ｎｍ以上７６０ｎｍ未満の可視光領域において、雰囲気ガスにより発生する発光ピークを除いて、６５０ｎｍ以上７６０ｎｍ未満に最大強度を有する発光ピークが発生する条件であれば、トライボプラズマのエネルギーがダイヤモンドの表面を励起して反応性の高い表面を形成するため、研磨速度が高くかつダイヤモンド結晶のダメージが少なく欠けの発生のない研磨が可能となる。すなわち、高い研磨速度で、結晶ダメージが少なく欠けのないダイヤモンド表面を得ることができる。これは、多結晶ダイヤモンドは、転位など構造欠陥に関連する準位を持つため、これらの準位を活性化させることで効率よくダイヤモンド表面を活性化させ、化学研磨を促進することができるためである。
【００５１】
多結晶ダイヤモンドは、特に制限はなく、天然および人工のいずれであってもよく、人工の場合いかなる製造方法であってもよいが、窒素含有量が３ｐｐｍ以上の単結晶ダイヤモンドが得られやすい観点から、高圧高温法、ＣＶＤ法などにより得られる多結晶ダイヤモンドが好ましい。
【００５２】
本実施形態のダイヤモンドの研磨方法において、４４０ｎｍ以上７６０ｎｍ未満の可視光領域において発生する発光ピークの測定方法および雰囲気ガスにより発生する発光ピークについては、実施形態１において説明したとおりである。
【００５３】
４４０ｎｍ以上７６０ｎｍ未満の可視光領域において、６５０ｎｍ以上７６０ｎｍ未満に最大強度を有する発光ピークは、雰囲気ガスにより発生する発光ピークを除いたものであることから、多結晶ダイヤモンドと絶縁性研磨盤との接触により発生するものである。
【００５４】
４４０ｎｍ以上７６０ｎｍ未満の可視光領域において、雰囲気ガスにより発生する発光ピークを除いて、６５０ｎｍ以上７６０ｎｍ未満に最大強度を有する発光ピークは、６５０ｎｍ以上７６０ｎｍ未満における最大強度が、４４０ｎｍ以上６５０ｎｍ未満における最大強度より大きく、４４０ｎｍ以上６５０ｎｍ未満における最大強度の２倍より大きいことが好ましい。かかる発光ピークの発生する条件において、トライボプラズマのエネルギーがダイヤモンドの表面をより励起して反応性のより高い表面を形成するため、研磨速度がより高くかつダイヤモンド結晶のダメージがより少なく欠けの発生のない研磨が可能となる。
【００５５】
実施形態１、実施形態２、および実施形態３のダイヤモンドの研磨方法においては、トライボプラズマのエネルギーがダイヤモンドの表面を励起して反応性の高い表面を形成することにより、研磨速度を高くかつダイヤモンド結晶のダメージを少なくして欠けの発生を抑制する観点から、ダイヤモンドと絶縁性研磨盤との接触部分において、絶縁性研磨盤の速度は５００ｍ／ｍｉｎ以上１００００ｍ／ｍｉｎ以下が好ましく、荷重は０．１Ｎ／ｍｍ2以上１００Ｎ／ｍｍ2以下が好ましい。絶縁性研磨盤の速度は、トライボプラズマの発生を促進し研磨速度をより高くする観点から、１０００ｍ／ｍｉｎ以上がより好ましく、１６００ｍ／ｍｉｎ以上がさらに好ましく、３２００ｍ／ｍｉｎ以上が特に好ましく、また、ダイヤモンド結晶のダメージを少なくして高品質な研磨をする観点から、６３００ｍ／ｍｉｎ以下がより好ましい。荷重は、トライボプラズマの発生を促進し研磨速度をより高くする観点から、０．３Ｎ／ｍｍ2以上がより好ましく、１Ｎ／ｍｍ2以上がより好ましく、また、ダイヤモンド結晶のダメージを少なくして高品質な研磨をする観点から、５０Ｎ／ｍｍ2以下がより好ましく、１０Ｎ／ｍｍ2以下がさらに好ましい。
【００５６】
実施形態１、実施形態２、および実施形態３のダイヤモンドの研磨方法においては、トライボプラズマのエネルギーがダイヤモンドの表面を励起して反応性の高い表面を形成することにより、研磨速度を高くする観点から、絶縁性研磨盤は、その表面の算術平均粗さＲａが０．１μｍ以上が好ましい。絶縁性研磨盤の表面の算術平均粗さＲａは、トライボプラズマの発生を促進して研磨速度をより高くする観点から、１μｍ以上がより好ましく、１０μｍ以上がさらに好ましく、また、ダイヤモンド結晶のダメージを少なくして高品質な研磨をする観点から、１００μｍ以下が好ましい。ここで、絶縁性研磨盤の表面の算術平均粗さＲａは、ＪＩＳ  Ｂ  ０６０１：２０１３に規定する算術平均粗さＲａを意味する。
【００５７】
また、実施形態１、実施形態２、および実施形態３のダイヤモンドの研磨方法においては、絶縁性研磨盤の表面の最大高さ粗さＲｚは、トライボプラズマの発生を促進して研磨速度をより高くする観点から、０．５μｍ以上が好ましく、５μｍ以上がより好ましく、５０μｍ以上がさらに好ましく、また、ダイヤモンド結晶のダメージを少なくして高品質な研磨をする観点から、５００μｍ以下が好ましい。ここで、絶縁性研磨盤の表面の最大高さ粗さＲｚは、ＪＩＳ  Ｂ  ０６０１：２０１３に規定する最大高さ粗さＲｚを意味する。
【００５８】
＜絶縁性研磨盤＞
（実施形態４）
本実施形態の絶縁研磨盤は、実施形態１、実施形態２、および実施形態３のダイヤモンドの研磨方法において用いられる表面の算術平均粗さＲａが０．１μｍ以上の絶縁性研磨盤である。本実施形態の絶縁性研磨盤は、ダイヤモンドの研磨において、トライボプラズマの発生を促進させ、研磨速度を高める。
【００５９】
本実施形態の絶縁性研磨盤は、実施形態１、実施形態２、および実施形態３のダイヤモンドの研磨方法において用いられ、ダイヤモンドと接触して、そのダイヤモンドの類型に対応して４４０ｎｍ以上７６０ｎｍ未満の可視光領域において所定の波長領域に最大強度を有する発光ピークを発生させるのに十分な絶縁性を有していれば足りるが、発生ピークの最大強度を大きくする観点から、抵抗率が１×１０6Ωｃｍ以上が好ましく、１×１０15Ωｃｍがより好ましく、１×１０17Ωｃｍがさらに好ましい。
【００６０】
本実施形態の絶縁性研磨盤は、特に制限はないが、上記の観点から、Ｓｉ（ケイ素）、Ａｌ（アルミニウム）、Ｔｉ（チタン）、Ｃｒ（クロム）、およびＺｒ（ジルコニウム）からなる群より選ばれた少なくとも１種類の元素の酸化物、窒化物、炭化物、および硼化物の少なくとも１つ、窒化ホウ素、および炭化タングステンなどの化合物を３０体積％以上含むことが好ましい。かかる絶縁性研磨盤は、比較的高度が高く、トライボプラズマの発生が促進され、研磨速度が高くなる。かかる観点から、絶縁性研磨盤は、Ｓｉ、Ａｌ、Ｔｉ、Ｃｒ、およびＺｒからなる群より選ばれた少なくとも１種類の元素の酸化物を５０体積％以上含むことがより好ましく、７０体積％以上含むことがさらに好ましい。また、絶縁性研磨盤は、結晶質でも非晶質でもよく、粒子状のものを焼結させたものでもよく、粒子状のものをバインダーなどで結合させたものでもよい。
【００６１】
本実施形態の絶縁性研磨盤は、実施形態１、実施形態２、および実施形態３のダイヤモンドの研磨方法において、トライボプラズマのエネルギーがダイヤモンドの表面を励起して反応性の高い表面を形成することにより、研磨速度を高くする観点から、絶縁性研磨盤の表面の算術平均粗さＲａは、０．１μｍ以上である。絶縁性研磨盤の表面の算術平均粗さＲａは、トライボプラズマの発生を促進して研磨速度をより高くする観点から、１μｍ以上が好ましく、１０μｍ以上がより好ましく、また、ダイヤモンド結晶のダメージを少なくして高品質な研磨をする観点から、１００μｍ以下が好ましい。
【００６２】
また、実本実施形態の絶縁性研磨盤は、施形態１、実施形態２、および実施形態３のダイヤモンドの研磨方法において、トライボプラズマの発生を促進して研磨速度をより高くする観点から、絶縁性研磨盤の表面の最大高さ粗さＲｚは、０．５μｍ以上が好ましく、５μｍ以上がより好ましく、５０μｍ以上がさらに好ましく、また、ダイヤモンド結晶のダメージを少なくして高品質な研磨をする観点から、５００μｍ以下が好ましい。
【００６３】
研磨のための具体的な設備としては、特に制限はなく、研磨盤を保持して回転ブレ無く高速に回転させる機構と、被加工物である単結晶ダイヤモンドまたは多結晶ダイヤモンドを保持し、高速回転している研磨盤に一定圧力で接触させる機構と、研磨盤の径方向に被加工物を揺動させる機構とを有する設備を用いることができる。また、曲面を形成する揺動機構をつけることで、平板状のダイヤモンドだけでなく、バイトなどの工具の刃先を加工してもよい。
【００６４】
＜ダイヤモンド切削工具の製造方法＞
（実施形態５）
本実施形態のダイヤモンド切削工具の製造方法は、実施形態１、実施形態２、および実施形態３のダイヤモンドの研磨方法でダイヤモンドを研磨することによりダイヤモンド切削工具を製造する。本実施形態のダイヤモンド切削工具の製造方法は、ダイヤモンド結晶のダメージが少なく欠けや亀裂の発生のない研磨により、高品質で長寿命のダイヤモンド切削工具を効率よく製造できる。本実施形態のダイヤモンド切削工具の製造方法においては、上記のダイヤモンドの研磨方法以外は、従来の方法を適用できる。
【００６５】
＜ダイヤモンドの製造方法＞
（実施形態６）
本実施形態のダイヤモンドの製造方法は、実施形態１、実施形態２、および実施形態３のダイヤモンドの研磨方法により研磨したダイヤモンドをダイヤモンド種基板として準備する工程と、ダイヤモンド種基板上にダイヤモンドを気相成長法により成長させる工程と、を備える。本実施形態のダイヤモンドの製造方法は、ダイヤモンド結晶のダメージが少なく欠けの発生のない研磨により結晶欠陥の少ない高品質のダイヤモンド種基板を効率よく準備でき、その上にダイヤモンドを気相成長法により成長させることにより、光学部品や電子部品などに利用可能な高品質のダイヤモンドを効率よく製造できる。ダイヤモンド種結晶基板を準備する工程においては、上記のダイヤモンドの研磨方法以外は、従来の方法を適用できる。ダイヤモンドを成長させる工程における気相成長法は、特に制限はないが、高品質のダイヤモンドを成長させる観点から、ＣＶＤ（化学気相成長）法が好ましく、たとえばマイクロ波プラズマＣＶＤ法、フィラメントＣＶＤ法などが好ましい。
【実施例】
【００６６】
＜研磨用ダイヤモンド試料の作製＞
高圧高温発生装置を用いて、６ＧＰａ、１３００〜１４００℃で鉄を主体とする溶媒中に温度差法で炭素を溶かして再析出させ、窒素を含むＩｂ型単結晶ダイヤモンドを合成した。また、窒素ゲッターを添加した溶媒を用いて同様の方法でＩＩａ型単結晶ダイヤモンドを合成した。次に、高純度グラファイトを原料とし、高圧高温発生装置を用いて、１５ＧＰａ，２２００℃で処理して、バインダーを一切含まず、組織粒径がナノメートルオーダーの等方性のＮＰＤ（ナノ多結晶ダイヤモンド；Ｎａｎｏ  Ｐｏｌｙｃｒｙｓｔａｌｌｉｎｅ  Ｄｉａｍｏｎｄ）法を合成した。次に、Ｉｂ型単結晶ダイヤモンドまたはＩＩａ型単結晶ダイヤモンドを種基板として、ＣＶＤ法で単結晶ダイヤモンドを作製した。得られた各型のダイヤモンドからレーザー加工により、５ｍｍ×５ｍｍ×厚さ１ｍｍの板状の試料を切り出して、研磨用試料を作製した。
【００６７】
＜研磨盤の作製と研磨＞
次に絶縁性材料を焼結し、直径３００ｍｍの研磨盤を作製した。研磨盤の盤面は研削加工により表面の算術平均粗さＲａおよび最大高さ粗さＲｚを調整した。表１〜表５に示す材料種の研磨盤、ダイヤモンドと研磨盤との接触部分における研磨盤の速度および試料の荷重の条件で、研磨を行なった。比較例として、スカイフ盤またはメタルボンドダイヤモンド砥粒砥石の研磨盤でも処理した。研磨中の発光はプラズマ分光装置（浜松ホトニクス社製Ｃ１０３４６−０２）で測定した。プラズマによる発光ピークにおける波長領域（たとえば６５０ｎｍ以上７６０ｎｍ未満）およびその最大強度をたとえば６５０−７６０（ｎｍ）およびＩ650-760などで表し、右下の添え字を波長領域とする。たとえば、Ｉ650-760／Ｉ440-650＝２．１は、６５０ｎｍ以上７６０ｎｍ未満における最大強度が、４４０ｎｍ以上６５０ｎｍ未満における最大強度の２．１倍であることを示す。
【００６８】
＜評価方法＞
研磨後の試料について、研磨量（板厚の減少量）を試料厚みの測定により求めた。試料の結晶ダメージの評価は以下の方法で行った。ＮＰＤ多結晶ダイヤモンドについては、研磨後に、先端曲率２００ｎｍの９０度Ｖバイトを作製し、超精密ナノ加工機に設置してＷＣ−Ｃｏ−Ｎｉを主体とした被削材に溝入れ加工を行った。溝入れ加工は、送り速度１０ｍｍ／ｍｉｎ、切込量２００μｍ、切削長１０００ｍｍとした。結果を表１および表２にまとめた。
【００６９】
また、ＩＩａ型単結晶ダイヤモンド、Ｉｂ型単結晶ダイヤモンド、Ｉａ型単結晶ダイヤモンド、およびＣＶＤ単結晶ダイヤモンドについては、研磨後にＣＶＤ法で厚さ２μｍのエピタキシャル層を成長させた後、ＣＬ（Ｃａｔｈｏｄｏｌｕｍｉｎｅｓｃｅｎｃｅ；カソードルミネッセンス）マッピングによりＢａｎｄ  Ａ（４２０ｎｍ）という発光欠陥の点密度を測定した。これらの単結晶ダイヤモンドは、より具体的には、フッ硝酸洗浄した後、マイクロ波プラズマＣＶＤ法により、水素ガス流量１９２ｓｃｃｍ、メタンガス流量８ｓｃｃｍ、圧力１２０Ｔｏｒｒ、試料温度１０００〜１０５０℃でエピタキシャル層を成長させた。ＣＬにおける加速電圧は１５ｋＶとした。結果を表３および表４にまとめた。
【００７０】
また、Ｉｂ型単結晶ダイヤモンド、Ｉａ型単結晶ダイヤモンド、およびＣＶＤ単結晶ダイヤモンドについては、研磨後に、先端曲率４００μｍのＲバイトを作製し、旋盤に設置して硬度の高いＡｌ合金（Ａ３９０）の切削加工を行った。切削条件は、送り速度６００ｍ／ｍｉｎ、送り量０．４ｍｍ／ｒｅｖ、切込量（直径）０．４ｍｍ、切削長１０ｋｍとし、水溶性切削液を用いた。結果を表５にまとめた。
【００７１】
【表１】
2017094485.tif 000002
【００７２】
【表２】
2017094485.tif 000003
【００７３】
【表３】
2017094485.tif 000004
【００７４】
【表４】
2017094485.tif 000005
【００７５】
【表５】
2017094485.tif 000006
【００７６】
表１〜表５を参照して、絶縁性研磨盤を用い、本実施形態のダイヤモンド研磨方法（すなわち、可視光領域において、ダイヤモンドの類型に対応して所定の波長領域に最大強度を有する発光ピークが発生する条件で研磨する方法）は、従来のスカイフ盤やメタルボンド研磨盤などを用いた研磨方法に比べて、研磨速度が高く、また、結晶ダメージが少ないため、溝入れ加工および切削加工において、ダイヤモンドの刃先が欠損することなく切削加工できることが分かった。また、ＩＩａ型単結晶ダイヤモンド、Ｉｂ型単結晶ダイヤモンド、Ｉａ型単結晶ダイヤモンド、およびＣＶＤ単結晶ダイヤモンドについて、本実施形態のダイヤモンドの研磨方法によれば、発光欠陥の点密度が１０００ｍｍ-2未満と少なくすることができ、研磨による結晶ダメージが少ないことが分かった。
【００７７】
今回開示された実施の形態および実施例はすべての点で例示であって、制限的なものではないと考えられるべきである。本発明の範囲は上記した実施の形態および実施例ではなく特許請求の範囲によって示され、特許請求の範囲と均等の意味、および範囲内でのすべての変更が含まれることが意図される。
【産業上の利用可能性】
【００７８】
本実施形態のダイヤモンドの研磨方法により、高い研磨速度で、すなわち低コストで、結晶ダメージの少ないダイヤモンド表面を有するダイヤモンドを得ることができる。このため、切削工具、耐磨工具、光学部品、電子部品、半導体材料および半導体材料用基板として極めて品質の高いダイヤモンドを低コストで得ることができる。